(57)【特許請求の範囲】
【請求項１】
セラミック基板と、
前記セラミック基板の表面に形成されたエッチング防止金属層と、
前記エッチング防止金属層上に形成された薄膜電極パターンと、
前記薄膜電極パターン上に形成されたメッキ層と
を含み、
前記薄膜電極パターンの各エッジ部は、前記エッチング防止金属層と接するものである薄膜電極セラミック基板。
【請求項２】
前記エッチング防止金属層は、前記薄膜電極パターンの幅より大きく形成されるものである請求項１に記載の薄膜電極セラミック基板。
【請求項３】
前記エッチング防止金属層は、前記薄膜電極パターンの各エッジ部と接する領域を除き、一定間隔で離隔されて形成されるものである請求項１または２に記載の薄膜電極セラミック基板。
【請求項４】
前記エッチング防止金属層は、前記セラミック基板の表面に陰刻に形成されるものである請求項１から３の何れか１項に記載の薄膜電極セラミック基板。
【請求項５】
前記エッチング防止金属層は、前記セラミック基板の表面と同一の高さに形成されるものである請求項１から４の何れか１項に記載の薄膜電極セラミック基板。
【請求項６】
前記エッチング防止金属層は、銀（Ａｇ）、銅（Ｃｕ）、ニッケル（Ｎｉ）、及び金（Ａｕ）からなる群から選択される１種以上の材料で形成されるものである請求項１から５の何れか１項に記載の薄膜電極セラミック基板。
【請求項７】
前記メッキ層は、１層以上で含まれるものである請求項１から６の何れか１項に記載の薄膜電極セラミック基板。
【請求項８】
前記メッキ層は、銅（Ｃｕ）層、ニッケル（Ｎｉ）層、及び金（Ａｕ）層が順に構成されるものである請求項７に記載の薄膜電極セラミック基板。
【請求項９】
セラミック基板の表面にエッチング防止金属層を形成する第１段階と、
前記エッチング防止金属層に薄膜電極層を形成する第２段階と、
前記薄膜電極層上に感光性保護層を形成する第３段階と、
前記感光性保護層を露光及び現像する第４段階と、
前記感光性保護層が現像された領域にメッキ層を形成する第５段階と、
前記感光性保護層を除去する第６段階と、
前記薄膜電極層をエッチングし、薄膜電極パターンを形成する第７段階と、
を含む薄膜電極セラミック基板の製造方法。
【請求項１０】
前記エッチング防止金属層は、前記セラミック基板の表面に陰刻に形成されるものである請求項９に記載の薄膜電極セラミック基板の製造方法。
【請求項１１】
前記エッチング防止金属層は、
焼成されたセラミック基板に陰刻パターンを形成する段階と、
前記陰刻パターンにエッチング防止金属層の形成材料を満たす段階と
を経て形成されるものである請求項９または１０に記載の薄膜電極セラミック基板の製造方法。
【請求項１２】
前記エッチング防止金属層は、セラミック基板を焼成する前に、
前記セラミック基板の内部にエッチング防止金属層を形成する段階と、
前記セラミック基板を焼成する段階と、
前記エッチング防止金属層が形成されたセラミック基板の表面を研磨する段階と
を経て形成されるものである請求項９から１１の何れか１項に記載の薄膜電極セラミック基板の製造方法。
【請求項１３】
前記感光性保護層を露光及び現像する第４段階で、
前記感光性保護層が現像される領域の幅は、前記エッチング防止金属層の幅より小さく形成される請求項９から１２の何れか１項に記載の薄膜電極セラミック基板の製造方法。
【請求項１４】
前記第７段階のエッチングは、前記薄膜電極層を構成する各電極を順にエッチングするものである請求項９から１３の何れか１項に記載の薄膜電極セラミック基板の製造方法。
【発明の詳細な説明】
【技術分野】
【０００１】
本発明は、薄膜電極セラミック基板及びその製造方法に関する。
【背景技術】
【０００２】
最近、移動通信技術の発達につれて、この分野で用いられる電子部品の小型化、複合化、モジュール化及び高周波化が進んでいる。このような要求に応えるべく、高温同時焼成（ＨＴＣＣ）または低温同時焼成（ＬＴＣＣ）セラミック多層基板が幅広く用いられている。
【０００３】
現在、移動通信の高周波モジュール、マイクロ波コネクタ、ケーブルアセンブリ、半導体チップなどをテストするプローブカード（Ｐｒｏｂｅ  ｃａｒｄ）用の高集積多層基板の表面に、既存の電極印刷方式でなく、薄膜電極パターンを適用したセラミック基板の要求が増加している。これは、既存の印刷電極パターンに比べ、薄膜電極パターンは、セラミック基板の表面に微細パターンを実現することができ、メッキ厚さの増加が可能であるという長所を有するためである。
【０００４】
ＨＴＣＣセラミック多層基板は、１５００℃以上の温度で熱処理して多層基板を形成する。ＨＴＣＣセラミック多層基板の材料は、９４％以上のアルミナを主原料として使用し、添加剤として少量のＳｉＯ２を使用して、電極パターンの材料としては高温焼成が可能なタングステン（Ｗ）を主に使用する。
【０００５】
ＨＴＣＣセラミック多層基板は、機械的強度及び耐薬品性に優れるため、基板の表面に薄膜電極パターンを形成して高集積化パッケージとして多く応用されている。しかし、高温焼成されたタングステン（Ｗ）電極パターンの電気伝導度が銀（Ａｇ）または銅（Ｃｕ）に比べ低いため、高周波特性が劣るという欠点を有しており、熱膨脹係数がシリコーン半導体素子に比べ２倍程度大きいため、熱膨脹係数の整合（Ｍａｔｃｈｉｎｇ）が要求される応用分野において大きな問題点となっている。
【０００６】
これに対して、ＬＴＣＣセラミック多層基板は、９００℃以下の温度で熱処理して多層基板を形成する。９００℃以下の低温で用いるために、融点の低いＳｉＯ２を多く使用し、アルミナを相対的に少なく使用する。焼成温度が９００℃以下になるため、電極パターンの材料として銀（Ａｇ）または銅（Ｃｕ）を使用することができ、受動素子である抵抗、インダクタ及びコンデンサを基板の内部に内蔵することにより、電子部品の小型化、複合化、モジュール化及び高周波化に広く用いられている。
【０００７】
しかし、ＬＴＣＣセラミック多層基板は、ＳｉＯ２を多く含有するため、フッ化水素酸（ＨＦ）のような強酸または水酸化カリウム（ＫＯＨ）のような強塩基性の化学物質を用いるエッチング工程において、ＳｉＯ２が含まれた基板の表面がエッチングされやすいため、ＬＴＣＣセラミック多層基板の表面に形成された薄膜電極パターンの固着力が低下するという問題を有している。
【０００８】
図１は従来方式を利用してセラミック多層基板の表面に薄膜電極パターンを形成する過程を示す図面である。
【０００９】
まず、第１段階は、セラミック多層基板１０上に微細な薄膜電極層１１、１２を形成する段階である。第２段階は、上記微細な電極層上に感光性保護層１３を形成する段階であり、第３段階は、セラミック多層基板１０の表面に形成しようとする電極パターンを具現するために、前記感光性保護層１３を露光及び現像する段階である。第４段階は、現像により除去された前記感光性保護層１３の部分にメッキ層１４を形成する段階であり、第５段階は、前記感光性保護層１３を除去する段階である。最後に、前記電極層１１、１２を順にエッチングすることにより、多層セラミック基板１０の表面に最終の電極パターン１１、１２及びメッキパターン１４が残るようになる。
【００１０】
前記電極層１１、１２は例えば、チタン（Ｔｉ）電極１１と銅（Ｃｕ）電極１２とからなり、ここで問題となる工程は、セラミック基板１０に形成されるチタン（Ｔｉ）電極１１のエッチング工程である。一般的にチタンをエッチングする際に用いるエッチング液（ｅｔｃｈａｎｔ）は、フッ化水素酸（ＨＦ）のような強酸または水酸化カリウム（ＫＯＨ）のような強塩基性の化学物質である。
【００１１】
従って、図２に示すように、前記Ｔｉ電極１１をエッチングする際、多量のＳｉＯ２が含まれたセラミック多層基板の表面がエッチングされやすいという問題が生じる。また、基板１０の表面とチタン電極１１との間、及びチタン電極１１と銅電極１２との間にアンダーカット（ｕｎｄｅｒｃｕｔ）が発生（Ａ部分）するため、薄膜電極パターンの形成が困難であり、薄膜電極パターンを形成しても基板の表面との固着力が低下するという問題点を有している。
【先行技術文献】
【特許文献】
【００１２】
【特許文献１】特開２０１０−１４１００１号公報
【発明の概要】
【発明が解決しようとする課題】
【００１３】
本発明は、セラミック多層基板の表面に薄膜電極パターンを形成する際、セラミック基板の表面と薄膜電極パターンとが接するエッジ部において、前記薄膜電極パターンのエッチング工程で用いるエッチング液によるアンダーカットが発生しない薄膜電極セラミック基板を提供することをその目的とする。
【００１４】
また、本発明の他の目的は、前記薄膜電極セラミック基板の製造方法を提供することにある。
【課題を解決するための手段】
【００１５】
本発明の課題を解決するための薄膜電極セラミック基板は、セラミック基板と、前記セラミック基板の表面に形成されたエッチング防止金属層と、前記エッチング防止金属層上に形成された薄膜電極パターンと、前記薄膜電極パターン上に形成されたメッキ層と、を含み、前記薄膜電極パターンの各エッジ部は前記エッチング防止金属層と接することを特徴とする。
【００１６】
前記エッチング防止金属層は、前記薄膜電極パターンの幅より大きく形成されることができる。
【００１７】
前記エッチング防止金属層は、前記薄膜電極パターンの各エッジ部と接する領域を除き、一定間隔で離隔されるか、または互いに連結された構造を有することができる。
【００１８】
前記エッチング防止金属層は、前記セラミック基板の表面に陰刻に形成されることが好ましい。
【００１９】
前記エッチング防止金属層は、前記セラミック基板の表面と同一の高さに形成されることが好ましい。
【００２０】
前記エッチング防止金属層は、銀（Ａｇ）、銅（Ｃｕ）、ニッケル（Ｎｉ）、及び金（Ａｕ）からなる群から選択される１種以上の材料で形成されることができる。
【００２１】
前記メッキ層は、１層以上で含まれることができる。
【００２２】
前記メッキ層は、銅（Ｃｕ）層／ニッケル（Ｎｉ）層／金（Ａｕ）層が順に構成されることができる。
【００２３】
本発明の他の課題を解決するための薄膜電極セラミック基板の製造方法は、セラミック基板の表面にエッチング防止金属層を形成する第１段階と、前記エッチング防止金属層に薄膜電極層を形成する第２段階と、前記薄膜電極層上に感光性保護層を形成する第３段階と、前記感光性保護層を露光、現像する第４段階と、前記感光性保護層が現像された領域にメッキ層を形成する第５段階と、前記感光性保護層を除去する第６段階と、前記薄膜電極層をエッチングし、薄膜電極パターンを形成する第７段階と、を含むことを特徴とする。
【００２４】
前記エッチング防止金属層は、前記セラミック基板の表面に陰刻に形成されることが好ましい。
【００２５】
また、本発明の一実施形態によると、前記エッチング防止金属層は、焼成されたセラミック基板に陰刻のパターンを形成する段階と、前記陰刻パターンにエッチング防止金属層の形成材料を満たす段階と、を経て形成されることができる。
【００２６】
また、本発明の他の一実施形態によると、前記エッチング防止金属層は、セラミック基板を焼成する前に、前記セラミック基板の内部にエッチング防止金属層を形成する段階と、前記セラミック基板を焼成する段階と、前記エッチング防止金属層が形成されたセラミック基板の表面を研磨する段階と、を経て形成されることができる。
【００２７】
また、感光性保護層を露光及び現像する第４段階で、前記感光性保護層が現像される領域の幅は、前記エッチング防止金属層の幅より小さく形成されることが好ましい。
【００２８】
前記、第７段階のエッチングは、前記薄膜電極層を構成する各電極を順にエッチングすることを特徴とする。
【発明の効果】
【００２９】
本発明による薄膜電極セラミック基板は、セラミック基板の表面に陰刻形状のエッチング防止金属層を形成することにより、セラミック基板の表面と薄膜電極パターンとの間、及び薄膜電極パターンの間でエッチング液によって発生するアンダーカットを防止することができる。
【００３０】
また、薄膜電極パターンのエッジ部のセラミック基板の表面金属層に対する接着力を向上させることができる。これにより、薄膜電極パターン全体の固着力を向上させることができるため、薄膜電極パターンの耐久性及び信頼性を確保することができる。
【図面の簡単な説明】
【００３１】
【図１】従来方式による薄膜電極セラミック基板の製造過程を示す図面である。
【図２】図１に示す従来方式により薄膜電極セラミック基板を製造する際、薄膜電極パターンとセラミック基板で発生する不良を説明するための断面形状である。
【図３】本発明の薄膜電極セラミック基板の断面構造である。
【図４】本発明の薄膜電極セラミック基板の断面構造である。
【図５】本発明の一実施形態による薄膜電極セラミック基板の製造過程を示す図面である。
【図６】本発明の一実施形態によるエッチング防止金属層の製造例を示す図面である。
【図７】本発明の一実施形態によるエッチング防止金属層の製造例を示す図面である。
【図８】実施例と比較例のセラミック基板の表面に形成された薄膜電極パターンの固着強度の実験結果を示すグラフである。
【発明を実施するための形態】
【００３２】
以下、本発明をより詳細に説明すると次のとおりである。
【００３３】
本明細書で用いられる用語は、特定の実施形態を説明するために用いられ、本発明を限定しようとするものではない。本明細書で用いられたように、単数型は文脈上異なる場合を明白に指摘するものでない限り、複数型を含むことができる。また、本明細書で用いられる「含む（ｃｏｍｐｒｉｓｅ）」及び／または「含んでいる（ｃｏｍｐｒｉｓｉｎｇ）」は言及された形状、数字、段階、動作、部材、要素、及び／またはこれらの組み合わせが存在することを特定するものであり、一つ以上の他の形状、数字、段階、動作、部材、要素、及び／またはこれらの組み合わせの存在または付加を排除するものではない。
【００３４】
本発明の請求範囲及び明細書全体に亘って記載された「電極層」は、セラミック基板の全面に前記電極層を構成する材料が塗布された状態を意味する。
【００３５】
本発明の請求範囲及び明細書全体に亘って記載された「電極パターン」は、前記「電極層」をエッチングした後、セラミック基板に形成された電極層を意味する。
【００３６】
本発明の請求範囲及び明細書全体に亘って記載された「薄膜」は、その厚さが約０．５μｍ以内、好ましくは約０．２μｍ以内の微細に塗布された状態を意味する。
【００３７】
本発明の請求範囲及び明細書全体に亘って記載された「エッチング防止金属層がセラミック基板の表面に陰刻に形成される」ということは、前記エッチング防止金属層がセラミック基板の表面に凹状に、または、表面から内側に前記エッチング防止金属層が形成されることを意味する。
【００３８】
本発明は、セラミック基板に薄膜の電極パターンが形成された薄膜電極セラミック基板及びその製造方法に関するものである。
【００３９】
本発明の一実施形態による薄膜電極セラミック基板は、図４に示すとおりであり、これを参照すると、セラミック基板１１０と、前記セラミック基板１１０の表面に形成されたエッチング防止金属層１２１と、前記エッチング防止金属層１２１上に形成された薄膜電極パターン１１１、１１２と、前記薄膜電極パターン１１１、１１２上に形成されたメッキ層１１４と、を含み、前記薄膜電極パターン１１１、１１２の各エッジ部は、前記エッチング防止金属層１２１と接することを特徴とする。
【００４０】
一般的に、セラミック基板の表面と薄膜電極パターンとの間のアンダーカット（ｕｎｄｅｒｃｕｔ）現象は、主に薄膜電極パターンのエッジ部で発生する。このようなアンダーカット不良は、前記セラミック基板の表面が薄膜電極パターンの材料によってエッチングされて発生する。
【００４１】
従って、本発明では、前記薄膜電極パターンの材料によってエッチングされないエッチング防止金属層１２１をセラミック基板１１０の表面に形成し、前記薄膜電極パターン１１１、１１２の各エッジ部がセラミック基板１１０の表面でなく、前記エッチング防止金属層１２１と接する（点線のサークル部分）ようにした。従って、薄膜電極パターンの固着強度が向上された薄膜電極セラミック基板を製造することができる。
【００４２】
本発明のセラミック基板１１０は、多数の層が積層されるセラミック基板であり、高温同時焼成セラミック基板、低温同時焼成セラミック基板などがあり得るが、これに限定されるものではない。しかし、融点の低いＳｉＯ２を多く用いる低温同時焼成セラミック基板で、より有用に用いられることができる。
【００４３】
本発明では特別に、前記セラミック基板１１０の表面にエッチング防止金属層１２１を含むが、前記エッチング防止金属層１２１は前記セラミック基板１１０の表面に陰刻に形成されることが好ましい。
【００４４】
従って、本発明による前記エッチング防止金属層１２１は、前記セラミック基板１１０の表面に陰刻に形成され、実質的に前記セラミック基板１１０と同一の高さに形成されることが好ましい。
【００４５】
本発明の一実施形態によると、前記エッチング防止金属層１２１は、銀（Ａｇ）、銅（Ｃｕ）、ニッケル（Ｎｉ）、金（Ａｕ）からなる群から選択される１種以上の材料で形成されることができるが、これに限定されるものではない。
【００４６】
本発明によるエッチング防止金属層は、セラミック基板を焼成する前に形成してもよく、またはセラミック基板を焼成した後に形成してもよい。
【００４７】
セラミック基板を焼成する前にエッチング防止金属層を形成する場合、前記セラミック基板の内部にエッチング防止金属層を形成し、前記セラミック基板を焼成した後、一定部分研磨して前記エッチング防止金属層を露出させる方法を利用する。
【００４８】
また、セラミック基板を焼成した後にエッチング防止金属層を形成する場合、焼成されたセラミック基板に陰刻のパターンを形成し、前記陰刻パターンにエッチング防止金属の材料を満たす段階を経て形成することができる。
【００４９】
図３を参照すると、本発明による前記エッチング防止金属層１２１ａ、１２１ｂは、セラミック基板１１０上に形成された薄膜電極パターン１１１、１１２が占める幅より広く形成されることが好ましい。
【００５０】
即ち、前記エッチング防止金属層１２１ａ、１２１ｂの幅は、前記薄膜電極パターン１１１、１１２の幅より広いことが好ましい。また、前記エッチング防止金属層１２１ａ、１２１ｂは、前記薄膜電極パターン１１１、１１２のエッジ部と接するように形成される構造であれば、図３に示すように前記エッチング防止金属層１２１ａ、１２１ｂはその間が一定間隔で離隔されて形成されてもよく、図４に示すようにエッチング防止金属層１２１が連結された構造を有してもよい。
【００５１】
また、前記薄膜電極パターン１１１、１１２上には、１層以上のメッキ層１１４を含む。前記メッキ層は、銅（Ｃｕ）層／ニッケル（Ｎｉ）層／金（Ａｕ）層が順に構成されることができる。
【００５２】
以下、添付図面を参照して本発明による薄膜電極セラミック基板の製造方法を説明する。
【００５３】
図５を参照すると、まず、セラミック基板１１０の表面に、最終的に形成しようとする薄膜パターン形状のエッジ部において面方向に薄膜パターンのエッジ部より大きい幅を有するエッチング防止金属層１２１を形成する第１段階を行う。
【００５４】
前記セラミック基板１１０の表面へのエッチング防止金属層１２１の形成は、図６に示すように、焼成が完了したセラミック基板の表面に形成することができる。この場合、焼成されたセラミック基板１１０に陰刻のパターン１２０を形成し、前記陰刻パターン１２０にエッチング防止金属層を形成するための材料を満たすことによりエッチング防止金属層１２１を形成する。
【００５５】
また、図７に示すように、セラミック基板を焼成する前に、セラミック基板１１０の内部にエッチング防止金属層１２１を形成し、前記セラミック基板１１０を焼成する。焼成が完了した後、表面（Ｃで示した部分）を研磨し、セラミック基板１１０の表面に前記エッチング防止金属層１２１を露出させて形成することもできる。
【００５６】
本発明によるエッチング防止金属層は、薄膜電極パターンの形成工程の効率性及び最終平坦度を確保するために、セラミック基板の表面と同一の高さを有し、段差がないように形成することが有利である。
【００５７】
次に、前記エッチング防止金属層１２１に薄膜電極層１１１、１１２を形成する第２段階を行う。前記薄膜電極層は、単層または２層以上の多層に形成されることができ、その層の数は特に限定されない。
【００５８】
本発明の一形態では、セラミック基板の表面にシード（ｓｅｅｄ）薄膜層の機能をする第１の薄膜電極層１１１と、前記第１の薄膜電極層１１１上の第２の薄膜電極層１１２と、を前記エッチング防止金属層１２１が形成されたセラミック基板１１０の全面に形成する。
【００５９】
前記第１の薄膜電極層１１１は、チタン（Ｔｉ）またはクロム（Ｃｒ）で形成されることができるが、これに限定されるものではない。
【００６０】
また、前記第２の薄膜電極層１１２は、銅（Ｃｕ）またはニッケル（Ｎｉ）で形成されることができるが、これに限定されるものではない。
【００６１】
また、必要に応じて、前記薄膜電極層は、単層または２層以上に形成されることもでき、その層の数が特に限定されるものではない。
【００６２】
次に、前記薄膜電極層の全面に感光性保護層１１３を形成する第３段階を行う。前記感光性保護層１１３は、フォトレジスト（Ｐｈｏｔｏｒｅｓｉｓｔ）組成物またはドライフィルムを用いて前記薄膜電極層上に形成することができる。前記フォトレジスト組成物またはドライフィルムの材料は、特に限定されず、当業界で用いられるものであれば使用可能である。
【００６３】
また、セラミック基板の表面に形成しようとする薄膜パターンを具現するために、前記感光性保護層１１３を露光及び現像する第４段階を行う。前記露光及び現像工程を経て形成された感光性保護層１１３は、前記セラミック基板１１０の表面に形成されたエッチング防止金属層１２１の断面に含まれるようにする。即ち、図５に示すように、第４段階を経て形成された感光性保護層１１３間の間隔Ｂは、最終の薄膜電極パターンが形成される間隔と同一である。従って、前記薄膜電極パターンのエッジ部がエッチング防止金属層１２１と接するように、前記感光性保護層１１３間の間隔Ｂは、エッチング防止金属層１２１の幅より小さく形成されることが好ましい。
【００６４】
本発明による感光性保護層１１３は、１５〜４０μｍの厚さに形成されることが好ましいが、これに限定されるものではない。
【００６５】
次に、前記感光性保護層が現像された領域にメッキ層１１４を形成する第５段階を行う。前記メッキ層１１４は、１層以上に構成されることができ、電気メッキによってＣｕ層／Ｎｉ層／Ａｕ層が順に形成されることができるが、これに限定されるものではない。
【００６６】
次に、前記感光性保護層１１３を除去する第６段階を行う。
【００６７】
最後に、前記薄膜電極層１１１、１１２をエッチングする第７段階を行うことができる。前記薄膜電極層のエッチングは、前記薄膜電極層を構成する各電極を順にエッチングすることが好ましく、この際のエッチング液は通常のものを用いることができる。
【００６８】
前記エッチング段階を経ることにより、微細薄膜電極パターン１１１、１１２が前記感光性保護層１１３のパターン間の間隔と同一の間隔Ｂで形成された最終の薄膜電極セラミック基板が得られる。また、前記薄膜電極パターン１１１、１１２は、セラミック基板１１０と直接接することなく、セラミック基板の表面に形成されたエッチング防止金属層１２１と接するようにした。
【００６９】
従って、本発明による前記エッチング防止金属層１２１は、エッチング液（ｅｔｃｈａｎｔ）として用いられるフッ化水素酸（ＨＦ）のような強酸または水酸化カリウム（ＫＯＨ）のような強塩基性の化学物質に対してエッチングされないため、薄膜電極パターンのエッジ部で発生するアンダーカット不良を防止することができる。
【００７０】
以下、本発明の好ましい実施例を詳細に説明する。以下の実施例は、本発明を例示するためのものに過ぎず、本発明の範囲がこれら実施例によって制限されることに解釈されてはならない。また、以下の実施例では、特定化合物を利用して例示したが、これらの均等物を用いた場合においても、同等類似の程度の効果を奏することができるということは、当業者において自明である。
【００７１】
実施例
図５に示す一連の工程を経て、薄膜電極セラミック基板を製造した。
【００７２】
まず、セラミック基板の表面に、一定厚さに陰刻のパターニングを施し、前記陰刻パターンに銀（Ａｇ）粉末ペーストを満たしてエッチング防止金属層を形成した。次に、前記エッチング防止金属層が形成されたセラミック基板表面に、第１の薄膜電極層としてチタン（Ｔｉ）を全面コーティングし、前記第１の薄膜電極層上に第２の薄膜電極層として銅（Ｃｕ）を全面コーティングした。
【００７３】
次に、フォトレジスト組成物を前記第２の薄膜電極層上に約３０μｍの厚さに塗布し、感光性保護層を形成した。また、前記感光性保護層を露光及び現像した。前記感光性保護層上に電気メッキ法を利用して、銅層／ニッケル層／金層が順に積層されたメッキ層を形成した。
【００７４】
次に、前記感光性保護層を除去し、第２の薄膜電極層を銅エッチング液（ｐＨ６〜７）を利用してエッチングした。最後に、第１の薄膜電極層をＨＦを利用してエッチングし、微細な薄膜電極パターンが形成されたセラミック基板を製造した。
【００７５】
比較例
前記実施例で、エッチング防止金属層を形成せず、図１に示す一連の工程を経て薄膜電極セラミック基板を製造した。
【００７６】
実験例：薄膜電極パターンの固着強度の実験
前記実施例及び比較例により製造された薄膜電極パターンのセラミック基板に対する固着強度をＢＳＴ（Ｂａｌｌ  Ｓｈｅａｒ  Ｔｅｓｔ）測定方法を利用して測定し、その結果を図８に示した。
【００７７】
図８の結果によると、比較例のように従来方式で製作した薄膜電極パターンの場合、固着強度が平均１２Ｎ／ｍｍ２であることに比べ、セラミック基板にエッチング防止金属層を適用した本発明の実施例による薄膜電極パターンの固着強度は３６Ｎ／ｍｍ２程度で、約３倍程度が向上されたことを確認することができる。
【符号の説明】
【００７８】
１０、１１０  セラミック基板
１１、１２、１１１、１１２  薄膜電極層
１３、１１３  感光性保護層
１１４  メッキ層
１２１  エッチング防止金属層
Ａ  アンダーカット（ｕｎｄｅｒｃｕｔ）不良が発生した部分
Ｂ  感光性保護層間の間隔、薄膜電極パターンの間隔
Ｃ  研磨ライン
【図１】
0005374714.tif 000002
【図２】
0005374714.tif 000003
【図３】
0005374714.tif 000004
【図４】
0005374714.tif 000005
【図５】
0005374714.tif 000006
【図６】
0005374714.tif 000007
【図７】
0005374714.tif 000008
【図８】
0005374714.tif 000009